【事件の表示】
　特願２０１３−５０９０１０「環状オレフィン化合物、光反応性重合体およびこれを含む配向膜」拒絶査定不服審判事件〔平成２４年　４月　５日国際公開、ＷＯ２０１２／０４４０２０、平成２５年　６月２０日国内公表、特表２０１３−５２５５９０〕について、次のとおり審決する。
【結　論】
　本件審判の請求は、成り立たない。
【理　由】
第１　手続の経緯
　本願は、２０１１年９月２６日（パリ条約による優先権主張外国庁受理２０１０年９月２７日、韓国、及び、パリ条約による優先権主張外国庁受理２０１１年６月７日、韓国）を国際出願日とする出願であって、平成２５年９月６日付けの拒絶理由通知に対して、平成２６年２月１０日に意見書及び手続補正書が提出されたが、同年７月２２日付け（発送日：同年７月２４日）で拒絶査定がされ、これに対して、同年１１月２５日に拒絶査定不服審判の請求がされたものである。
第２　本願発明
　本願の請求項１ないし４に係る発明は、平成２６年２月１０日付けの手続補正で補正された特許請求の範囲の請求項１ないし４に記載された事項により特定されるものであって、そのうち、本願の請求項１に係る発明は、次のとおりのものである（以下、「本願発明」という。）。
「　　【請求項１】
　
下記化学式３ａの繰り返し単位を含み、９１，０００〜１，０００，０００の重量平均分子量を有する光反応性重合体
　　【化２７】
　前記化学式３ａ中、それぞれ独立して、
　ｑは、０〜４の整数であり、
　ｍは、５０〜５０００であり、
　
Ｒ１、Ｒ２、Ｒ３、およびＲ４のうちの少なくとも一つは、下記化学式１ａで表されるラジカルであり、
　化学式１ａのラジカルであるものを除いた残りのＲ１〜Ｒ４は、互いに同一または異なり、それぞれ独立して、水素；ハロゲン；置換または非置換の炭素数１〜２０の線状または分枝状アルキル；置換または非置換の炭素数２〜２０の線状または分枝状アルケニル；置換または非置換の炭素数２〜２０の線状または分枝状アルキニル；置換または非置換の炭素数３〜１２のシクロアルキル；および置換または非置換の炭素数６〜４０のアリール；からなる群より選択され、
　
前記Ｒ１〜Ｒ４が水素またはハロゲンでない場合、Ｒ１とＲ２、Ｒ３とＲ４からなる群より選択された一つ以上の組み合わせが互いに連結されて炭素数１〜１０のアルキリデングループを形成するか；またはＲ１もしくはＲ２がＲ３およびＲ４のうちのいずれか一つと連結されて炭素数４〜１２の飽和もしくは不飽和脂肪族環を形成することができ、
　　【化２８】
　
前記化学式１ａ中、
　Ａは、単純結合、酸素、硫黄または−ＮＨ−であり、
　Ｂは、単純結合、置換または非置換の炭素数１〜２０のアルキレン、カルボニル、−（Ｃ＝Ｏ）−Ｏ−、−Ｏ−（Ｃ＝Ｏ）−、置換または非置換の炭素数６〜４０のアリーレン、および置換または非置換の炭素数６〜４０のヘテロアリーレンからなる群より選択され
　Ｒ９は、単純結合、置換または非置換の炭素数１〜２０のアルキレン、置換または非置換の炭素数２〜２０のアルケニレン、置換または非置換の炭素数３〜１２のシクロアルキレン、置換または非置換の炭素数６〜４０のアリーレン、置換または非置換の炭素数７〜１５のアラルキレン、および置換または非置換の炭素数２〜２０のアルキニレンからなる群より選択され、
　Ｒ１０〜Ｒ１４のうちの少なくとも一つは、−Ｌ−Ｒ１５−Ｒ１６−（置換または非置換の炭素数６〜４０のアリール）で表されるラジカルであり、これを除いた残りのＲ１０〜Ｒ１４は、互いに同一または異なり、それぞれ独立して、水素、ハロゲン、置換または非置換の炭素数１〜２０のアルキル；置換または非置換の炭素数１〜２０のアルコキシ；置換または非置換の炭素数６〜３０のアリールオキシ；置換または非置換の炭素数６〜４０のアリールおよび１４族、１５族または１６族のヘテロ元素を含む炭素数６〜４０のヘテロアリールからなる群より選択され、
　
Ｌは、酸素、硫黄、−ＮＨ−、置換または非置換の炭素数１〜２０のアルキレン、カルボニル、−（Ｃ＝Ｏ）−Ｏ−、−ＣＯＮＨ−および置換または非置換の炭素数６〜４０のアリーレンからなる群より選択され、
　Ｒ１５は、置換または非置換の炭素数１〜１０のアルキレンであり、
　Ｒ１６は、単純結合、−Ｏ−、−Ｃ（＝Ｏ）Ｏ−、−ＯＣ（＝Ｏ）−、−ＮＨ−、−Ｓ−および−Ｃ（＝Ｏ）−からなる群より選択される。」
第３　刊行物に記載された事項 
　原査定の拒絶の理由に引用された、本願の優先権主張の日前に外国において頒布された韓国公開特許第１０−２００９−００４７７２０号公報（以下、「刊行物」という。）には、光反応基を含むノルボルネン系単量体を含むノルボルネン系重合体に関し、次の事項が記載されている。
　なお、記載について括弧書きで合議体訳を付した。
（１）
（請求項１　なお公報においては括弧なし表記となっている。以下同じ。）
「
」
（光反応性作用基を含む下記化学式１に表示される化合物であるノルボルネン系単量体を含むノルボルネン重合体：
［化学式１］
前記化学式１で、
ｐは０ないし４の定数で、
Ｒ１、Ｒ２、Ｒ３、及びＲ４中少なくとも一つは下記化学式１ａ、１ｂ及び１ｃで成り立った群から選択されたラジカルであり、
残りはそれぞれ独立的に、水素、ハロゲン、置換または非置換されたＣ１−Ｃ２０のアルキル、置換または非置換されたＣ２−Ｃ２０のアルケニル、置換または非置換されたＣ３−Ｃ１２のシクーロアルキル、置換または非置換されたＣ６−Ｃ４０のアリール； 置換または非置換されたＣ７−Ｃ１５のアラルキル； 置換または非置換されたＣ２−Ｃ２０のアルキニル； 及び少なくとも一つ以上の酸素、窒素、リン、硫黄、シリコン、またはボロンを含む非炭化水素極性基（ｎｏｎ−ｈｙｄｒｏｃａｒｂｏｎａｃｅｏｕｓ ｐｏｌａｒ ｇｒｏｕｐ）で成り立った群から選択される極性作用基で、
前記Ｒ１、Ｒ２、Ｒ３、及びＲ４は水素、ハロゲン、または極性作用基ではなければＲ１とＲ２、またはＲ３とＲ４がお互いに連結されてＣ１−Ｃ１０のアルキリデングループを形成することができ、またはＲ１またはＲ２がＲ３及びＲ４中のいずれか一つと連結されてＣ４−Ｃ１２の飽和または不飽和サイクリックグループ環、または炭素数６ないし２４の芳香族環化合物を形成することができ、
［化学式１ａ］
［化学式１ｂ］
［化学式１ｃ］
前記化学式１ａ、１ｂ及び１ｃで、
Ａは単純結合、置換または非置換されたＣ１−Ｃ２０のアルキレン、カルボニル、カルボキシ、置換または非置換されたＣ６−Ｃ４０のアリーレン及び置換または非置換されたＣ６−Ｃ４０のヘテロアリーレンの中で選択されて；
Ｂは単純結合、酸素、硫黄、または−ＮＨ−であり；
Ｘは酸素または硫黄で；
Ｒ９は単純結合、置換または非置換されたＣ１−Ｃ２０のアルキレン、置換または非置換されたＣ２−Ｃ２０のアルケニレン、置換または非置換されたＣ３−Ｃ１２のシクロアルキレン、置換または非置換されたＣ６−Ｃ４０のアリーレン、置換または非置換されたＣ７−Ｃ１５のアリールアルキレン、及び置換または非置換されたＣ２−Ｃ２０のアルケニレンの中で選択されて；
Ｒ１０、Ｒ１１、Ｒ１２、Ｒ１３、及びＲ１４はそれぞれ独立的に置換または非置換されたＣ１−Ｃ２０のアルキル、置換または非置換されたＣ１−Ｃ２０のアルコキシ、置換または非置換されたＣ６−Ｃ３０のアリールオキシ、置換または非置換されたＣ６−Ｃ４０のアリール、１４族、１５族、１６族のヘテロ元素が含まれたＣ６−Ｃ４０のヘテロアリール、置換または非置換されたＣ６−Ｃ４０のアルコキシアリール及びハロゲン元素で構成される群から選択される。）
（２）
（請求項３）
「
」
（請求項１において、前記化学式１のＲ１は前記化学式１ｂに表示される化合物で、前記化学式１ｂのＲ１４はメチルオキシ、ベンジルオキシ及びメチルで成り立った群から選択されることであるノルボルネン重合体。）
（３）
 （請求項６）
「  
」
（請求項１において、下記化学式２に表示される反復単位を含むノルボルネン重合体：
［化学式２］
前記化学式２で、
ｎは５０ないし５，０００で、ｐ、Ｒ１、Ｒ２、Ｒ３、及びＲ４は前記化学式１で定義したとおりである。）
（４）段落67及び段落68
「67
68
」
（＜67＞　“アリールアルキレン”は前記定義されたアルキル基の水素原子価１個以上がアリール基に置換されている二価部位を意味して、１以上のハロゲン置換体によって任意に置換されうる。 例えば、ベンジレンなどをあげることができる。
＜68＞“アルケニレン”は１以上の炭素−炭素三重結合を含む２ないし２０個の炭素原子、望ましくは２ないし１０個、より望ましくは２個ないし６個の直鎖または分枝鎖の二価炭化水素部位を意味する。 アルキレン基は炭素−炭素三重結合を含む炭素原子を通じてまたは飽和された炭素原子を通じて結合されうる。 アルキレン基は１以上のハロゲン置換体によって任意に置換されうる。 例えば、エチニレンまたはプロピニレンなどをあげることができる。）
（５）段落94及び段落95
「94 
 95
」
（＜94＞　＜製造例６＞４−ベンジルオキシシンナミック酸（４−ｂｅｎｚｙｌｏｘｙ ｃｉｎｎａｍｉｃ ａｃｉｄ）の合成
＜95＞　４−ベンジルオキシベンズアルデヒド（４−ｂｅｎｚｙｌｏｘｙ ｂｅｎｚａｌｄｅｈｙｄｅ）（１０ｇ、４７．１ｍｍｏｌ）、マロン酸（ｍａｌｏｎｉｃ ａｃｉｄ）（１１．４ｇ、２ｅｑ．）、ピペリジン（ｐｉｐｅｒｉｄｉｎｅ）（０．４７ｇ、０．１ｅｑ．）をピリジン（ｐｙｒｉｄｉｎｅ）（１３．０３ｇ、３ｅｑ．）に入れて常温で約１時間の間撹拌した。 温度を８０℃にあげた後、１２時間の間撹拌した。 反応後、温度を常温に下げ、１Ｍ ＨＣｌをゆっくり加えて溶液のｐＨが約４になるように適正化した。生成されたパウダーをフィルターと水で洗浄して、そのパウダーを真空オーブンで乾燥した。 収率： ８８％。）
（６）段落121及び段落122
「121
122
　」
（＜121＞　＜実施例６＞２−（４−ベンジルオキシシンナミックエステル）−５−ノルボルネン（２−（４−ｂｅｎｚｙｌｏｘｙ ｃｉｎｎａｍｉｃ ｅｓｔｅｒ）−５−ｎｏｒｂｏｒｎｅｎｅ）の合成
＜122＞　４−ベンジルオキシシンナミック酸（４−ｂｅｎｚｙｌｏｘｙ ｃｉｎｎａｍｉｃ ａｃｉｄ）（１０ｇ、３９．３ｍｍｏｌ）、５−ノルボルネン−２−メタノール（５−ｎｏｒｂｏｒｎｅｎｅ−２−ｍｅｔｈａｎｏｌ）（４．８８ｇ、３９．３ｍｏｌ）、ジルコニウムアセテートヒドロキシド（ｚｉｒｃｏｎｉｕｍ（ＩＶ）ａｃｅｔａｔｅ ｈｙｄｒｏｘｉｄｅ）（０．２０ｇ、０．０２ｅｑ．）をトルエン（ｔｏｌｕｅｎｅ）（５０ｍｌ）に入れて撹拌した。 Ｎ２大気下で１４５℃に温度をあげて４８時間の間共沸還流（ａｚｅｏｔｒｏｐｉｃ ｒｅｆｌｕｘ）を実施した。 反応後、温度を常温で低めて、エチルアセテート（Ｅｔｈｙｌ ａｃｅｔａｔｅ）を１００ｖ％位加えた。 １Ｍ ＨＣｌで抽出して、水でもう一度洗浄した。 有機層をＮａ２ＳＯ４で乾燥して、溶媒を飛ばした後、粘性が高い液状物質を得た。 収率： ８０％。 純度（ＧＣ）： ９０％。）
（７）段落146〜段落148
「146
147
148
」
（＜146＞　＜実施例１６＞２−（４−ベンジルオキシシンナミックエステル）−５−ノルボルネン（２−（４−ｂｅｎｚｙｌｏｘｙ ｃｉｎｎａｍｉｃ ｅｓｔｅｒ）−５−ｎｏｒｂｏｒｎｅｎｅ）の重合
＜147＞　２−（４−ベンジルオキシシンナミックエステル）−５−ノルボルネン（２−（４−ｂｅｎｚｙｌｏｘｙ ｃｉｎｎａｍｉｃ ｅｓｔｅｒ）−５−ｎｏｒｂｏｒｎｅｎｅ）（５ｇ、１５．１ｍｍｏｌ）をトルエン（ｔｏｌｕｅｎｅ）（１５ｍｌ）に溶かした後、Ｎ２を吹き込んで３０分間撹拌した。 温度を９０℃にあげて、メチレンクロライド（ｍｅｔｈｙｌｅｎｅ ｃｈｌｏｒｉｄｅ）（１ｍｌ）に溶解したＰｄ（ａｃｅｔａｔｅ）２（３．３９ｍｇ、１５．１μｍｏｌ）、トリス（シクロヘキシル）ヒドロジェンホスフィノテトラキス（ペンタフルオロベンズ）ボレート（ｔｒｉｓ（ｃｙｃｌｏｈｅｘｙｌ）ｈｙｄｒｏｇｅｎ ｐｈｏｓｐｈｉｎｏ ｔｅｔｒａｋｉｓ（ｐｅｎｔａｆｌｕｏｒｏｂｅｎｚ）ｂｏｒａｔｅ）（３０．５ｍｇ、３１．７μｍｏｌ）を加えた。 ９０℃で１５時間の間撹拌した。 反応後、温度を常温に低めた後、エタノールを使用して沈澱を得て、ろ過後真空オーブンで乾燥した。
＜0148＞　収率： ６３％。 Ｍｗ： ４６ｋ（ＰＤＩ＝２．５５）。）
　上記記載事項（１）ないし（４）を総合すると、刊行物には、次の発明（以下、「引用発明１」という。）が記載されているものと認められる。
「光反応性作用基を含む下記化学式１に表示される化合物であるノルボルネン系単量体を含み、下記化学式２の繰り返し単位を含むノルボルネン重合体：
［化学式１］
［化学式２］
前記化学式１及び前記化学式２で、
ｐは０ないし４の定数で、
ｎは５０ないし５，０００で、
Ｒ１、Ｒ２、Ｒ３、及びＲ４中少なくとも一つは下記化学式１ｂのラジカルであり、
残りはそれぞれ独立的に、水素、ハロゲン、置換または非置換されたＣ１−Ｃ２０のアルキル、置換または非置換されたＣ２−Ｃ２０のアルケニル、置換または非置換されたＣ３−Ｃ１２のシクロアルキル、置換または非置換されたＣ６−Ｃ４０のアリール；からなる群より選択され、
前記Ｒ１、Ｒ２、Ｒ３、及びＲ４が水素、ハロゲンでない場合、Ｒ１とＲ２、またはＲ３とＲ４がお互いに連結されてＣ１−Ｃ１０のアルキリデングループを形成することができ、または炭素数６ないし２４の芳香族環化合物を形成することができ、
［化学式１ｂ］
前記化学式１ｂで、
Ａは単純結合であり；
Ｂは単純結合であり；
Ｒ９は単純結合、置換または非置換されたＣ１−Ｃ２０のアルキレン、置換または非置換されたＣ２−Ｃ２０のアルケニレン、置換または非置換されたＣ３−Ｃ１２のシクロアルキレン、置換または非置換されたＣ６−Ｃ４０のアリーレン、置換または非置換されたＣ７−Ｃ１５のアリールアルキレン、及び置換または非置換されたＣ２−Ｃ２０のアルケニレンの中で選択されて；
Ｒ１４はベンジルオキシであり、
Ｒ１０、Ｒ１１、Ｒ１２及びＲ１３はそれぞれ独立的に置換または非置換されたＣ１−Ｃ２０のアルキル、置換または非置換されたＣ１−Ｃ２０のアルコキシ、置換または非置換されたＣ６−Ｃ３０のアリールオキシ、置換または非置換されたＣ６−Ｃ４０のアリール、１４族、１５族、１６族のヘテロ元素が含むＣ６−Ｃ４０のヘテロアリールで構成される群から選択される。」
　また、上記記載事項（５）〜（７）より、刊行物には、次の発明（以下、「引用発明２」という。）が記載されているものと認められる。
「下記化学式の繰り返し単位を含む、４６，０００の重量平均分子量及び２．５５のＰＤＩを有する２−（４−ベンジルオキシシンナミックエステル）−５−ノルボルネンのビニル付加重合体
[化学式]
」
第４　対比
１．引用発明１との対比
　本願発明と引用発明１とを対比する。
　引用発明１の「ノルボルネン重合体」は、光反応性作用基としてのシンナミック基を含むから、本願発明の「光反応性重合体」に相当し、引用発明１の「Ｒ１」、「Ｒ２」、「Ｒ３」及び「Ｒ４」は、本願発明の「Ｒ４」、「Ｒ３」、「Ｒ１」及び「Ｒ２」にそれぞれ相当し、引用発明１の「Ｒ１４」である「ベンジルオキシ」は−Ｏ−ＣＨ２−Ｐｈであるから、本願発明の「−Ｌ−Ｒ１５−Ｒ１６−（置換または非置換の炭素数６〜４０のアリール）で表されるラジカルであり、Ｌは、酸素、硫黄、−ＮＨ−、置換または非置換の炭素数１〜２０のアルキレン、カルボニル、−（Ｃ＝Ｏ）−Ｏ−、−ＣＯＮＨ−および置換または非置換の炭素数６〜４０のアリーレンからなる群より選択され、Ｒ１５は、置換または非置換の炭素数１〜１０のアルキレンであり、Ｒ１６は、単純結合、−Ｏ−、−Ｃ（＝Ｏ）Ｏ−、−ＯＣ（＝Ｏ）−、−ＮＨ−、−Ｓ−および−Ｃ（＝Ｏ）−からなる群より選択される。」に相当し、引用発明１の「置換または非置換されたＣ７−Ｃ１５のアリールアルキレン」、「置換または非置換されたＣ２−Ｃ２０のアルケニレン」は、刊行物の段落＜67＞及び段落＜68＞の定義より、本願発明の「置換または非置換の炭素数７〜１５のアラルキレン」、「置換または非置換の炭素数２〜２０のアルキニレン」にそれぞれ相当する。
　以上の点からみて、本願発明と引用発明１とは、
　［一致点］
　「下記化学式３ａの繰り返し単位を含む、光反応性重合体：
　　【化２７】
　前記化学式３ａ中、それぞれ独立して、
　ｑは、０〜４の整数であり、
　ｍは、５０〜５０００であり、
　Ｒ１、Ｒ２、Ｒ３、およびＲ４のうちの少なくとも一つは、下記化学式１ａで表されるラジカルであり、
　化学式１ａのラジカルであるものを除いた残りのＲ１〜Ｒ４は、互いに同一または異なり、それぞれ独立して、水素；ハロゲン；置換または非置換の炭素数１〜２０の線状または分枝状アルキル；置換または非置換の炭素数２〜２０の線状または分枝状アルケニル；置換または非置換の炭素数２〜２０の線状または分枝状アルキニル；置換または非置換の炭素数３〜１２のシクロアルキル；および置換または非置換の炭素数６〜４０のアリール；からなる群より選択され、
　前記Ｒ１〜Ｒ４が水素またはハロゲンでない場合、Ｒ１とＲ２、Ｒ３とＲ４からなる群より選択された一つ以上の組み合わせが互いに連結されて炭素数１〜１０のアルキリデングループを形成するか；またはＲ１もしくはＲ２がＲ３およびＲ４のうちのいずれか一つと連結されて炭素数４〜１２の飽和もしくは不飽和脂肪族環を形成することができ、
　　【化２８】
　前記化学式１ａ中、
　Ａは、単純結合、酸素、硫黄または−ＮＨ−であり、
　Ｂは、単純結合、置換または非置換の炭素数１〜２０のアルキレン、カルボニル、−（Ｃ＝Ｏ）−Ｏ−、−Ｏ−（Ｃ＝Ｏ）−、置換または非置換の炭素数６〜４０のアリーレン、および置換または非置換の炭素数６〜４０のヘテロアリーレンからなる群より選択され、
　Ｒ９は、単純結合、置換または非置換の炭素数１〜２０のアルキレン、置換または非置換の炭素数２〜２０のアルケニレン、置換または非置換の炭素数３〜１２のシクロアルキレン、置換または非置換の炭素数６〜４０のアリーレン、置換または非置換の炭素数７〜１５のアラルキレン、および置換または非置換の炭素数２〜２０のアルキニレンからなる群より選択され、
　Ｒ１０〜Ｒ１４のうちの少なくとも一つは、−Ｌ−Ｒ１５−Ｒ１６−（置換または非置換の炭素数６〜４０のアリール）で表されるラジカルであり、これを除いた残りのＲ１０〜Ｒ１４は、互いに同一または異なり、それぞれ独立して、水素、ハロゲン、置換または非置換の炭素数１〜２０のアルキル；置換または非置換の炭素数１〜２０のアルコキシ；置換または非置換の炭素数６〜３０のアリールオキシ；置換または非置換の炭素数６〜４０のアリールおよび１４族、１５族または１６族のヘテロ元素を含む炭素数６〜４０のヘテロアリールからなる群より選択され、
　Ｌは、酸素、硫黄、−ＮＨ−、置換または非置換の炭素数１〜２０のアルキレン、カルボニル、−（Ｃ＝Ｏ）−Ｏ−、−ＣＯＮＨ−および置換または非置換の炭素数６〜４０のアリーレンからなる群より選択され、
　Ｒ１５は、置換または非置換の炭素数１〜１０のアルキレンであり、
　Ｒ１６は、単純結合、−Ｏ−、−Ｃ（＝Ｏ）Ｏ−、−ＯＣ（＝Ｏ）−、−ＮＨ−、−Ｓ−および−Ｃ（＝Ｏ）−からなる群より選択される。」
　である点で一致し、
　
　次の点で相違する。
　
　［相違点１］
　光反応性重合体（ノルボルネン重合体）の重量平均分子量に関し、本願発明では９１，０００〜１，０００，０００と特定するのに対して、引用発明１では特定されない点。
２．引用発明２との対比
　本願発明と引用発明２とを対比する。
　引用発明２の「２−（４−ベンジルオキシシンナミックエステル）−５−ノルボルネンのビニル付加重合体」は、上記記載事項（５）〜（７）より２−（４−ベンジルオキシシンナミックエステル）−５−ノルボルネン（Ｃ７Ｈ９−ＣＨ２−ＯＣ（＝Ｏ）−ＣＨ＝ＣＨ−Ｐｈ−Ｏ−ＣＨ２−Ｐｈ）をビニル付加重合したものであって、光反応性作用基としてのシンナミック基を含むから、本願発明の「光反応性重合体」に相当し、引用発明２のＣ７Ｈ９中の水素３つ、Ｃ７Ｈ９に結合する「−ＣＨ２−」、「−ＯＣ（＝Ｏ）−」、−ＣＨ＝ＣＨ−ＰｈのＰｈ中の水素４つ、−ＣＨ＝ＣＨ−Ｐｈに結合する「−Ｏ−ＣＨ２−Ｐｈ」は、本願発明の「Ｒ４」、「Ｒ３」、「Ｒ１」、「Ｒ９」、「Ｂ」、「Ｒ１０〜Ｒ１３」、「−Ｌ−Ｒ１５−Ｒ１６−（置換または非置換の炭素数６〜４０のアリール）で表されるラジカルであり、Ｌは、酸素、硫黄、−ＮＨ−、置換または非置換の炭素数１〜２０のアルキレン、カルボニル、−（Ｃ＝Ｏ）−Ｏ−、−ＣＯＮＨ−および置換または非置換の炭素数６〜４０のアリーレンからなる群より選択され、Ｒ１５は、置換または非置換の炭素数１〜１０のアルキレンであり、Ｒ１６は、単純結合、−Ｏ−、−Ｃ（＝Ｏ）Ｏ−、−ＯＣ（＝Ｏ）−、−ＮＨ−、−Ｓ−および−Ｃ（＝Ｏ）−からなる群より選択される。」にそれぞれ相当する。
　以上の点からみて、本願発明と引用発明２とは、
　［一致点］
　「下記化学式３ａの繰り返し単位を含む、光反応性重合体：
　　【化２７】
　前記化学式３ａ中、それぞれ独立して、
　ｑは、０〜４の整数であり、
　Ｒ１、Ｒ２、Ｒ３、およびＲ４のうちの少なくとも一つは、下記化学式１ａで表されるラジカルであり、
　化学式１ａのラジカルであるものを除いた残りのＲ１〜Ｒ４は、互いに同一または異なり、それぞれ独立して、水素；ハロゲン；置換または非置換の炭素数１〜２０の線状または分枝状アルキル；置換または非置換の炭素数２〜２０の線状または分枝状アルケニル；置換または非置換の炭素数２〜２０の線状または分枝状アルキニル；置換または非置換の炭素数３〜１２のシクロアルキル；および置換または非置換の炭素数６〜４０のアリール；からなる群より選択され、
　前記Ｒ１〜Ｒ４が水素またはハロゲンでない場合、Ｒ１とＲ２、Ｒ３とＲ４からなる群より選択された一つ以上の組み合わせが互いに連結されて炭素数１〜１０のアルキリデングループを形成するか；またはＲ１もしくはＲ２がＲ３およびＲ４のうちのいずれか一つと連結されて炭素数４〜１２の飽和もしくは不飽和脂肪族環を形成することができ、
　　【化２８】
　前記化学式１ａ中、
　Ａは、単純結合、酸素、硫黄または−ＮＨ−であり、
　Ｂは、単純結合、置換または非置換の炭素数１〜２０のアルキレン、カルボニル、−（Ｃ＝Ｏ）−Ｏ−、−Ｏ−（Ｃ＝Ｏ）−、置換または非置換の炭素数６〜４０のアリーレン、および置換または非置換の炭素数６〜４０のヘテロアリーレンからなる群より選択され、
　Ｒ９は、単純結合、置換または非置換の炭素数１〜２０のアルキレン、置換または非置換の炭素数２〜２０のアルケニレン、置換または非置換の炭素数３〜１２のシクロアルキレン、置換または非置換の炭素数６〜４０のアリーレン、置換または非置換の炭素数７〜１５のアラルキレン、および置換または非置換の炭素数２〜２０のアルキニレンからなる群より選択され、
　Ｒ１０〜Ｒ１４のうちの少なくとも一つは、−Ｌ−Ｒ１５−Ｒ１６−（置換または非置換の炭素数６〜４０のアリール）で表されるラジカルであり、これを除いた残りのＲ１０〜Ｒ１４は、互いに同一または異なり、それぞれ独立して、水素、ハロゲン、置換または非置換の炭素数１〜２０のアルキル；置換または非置換の炭素数１〜２０のアルコキシ；置換または非置換の炭素数６〜３０のアリールオキシ；置換または非置換の炭素数６〜４０のアリールおよび１４族、１５族または１６族のヘテロ元素を含む炭素数６〜４０のヘテロアリールからなる群より選択され、
　Ｌは、酸素、硫黄、−ＮＨ−、置換または非置換の炭素数１〜２０のアルキレン、カルボニル、−（Ｃ＝Ｏ）−Ｏ−、−ＣＯＮＨ−および置換または非置換の炭素数６〜４０のアリーレンからなる群より選択され、
　Ｒ１５は、置換または非置換の炭素数１〜１０のアルキレンであり、
　Ｒ１６は、単純結合、−Ｏ−、−Ｃ（＝Ｏ）Ｏ−、−ＯＣ（＝Ｏ）−、−ＮＨ−、−Ｓ−および−Ｃ（＝Ｏ）−からなる群より選択される。」
　である点で一致し、
　次の点で相違する。
　
　［相違点２］
　光反応性重合体（ノルボルネンのビニル付加重合体）の重量平均分子量に関し、本願発明では９１，０００〜１，０００，０００と特定するのに対して、引用発明２では４６，０００の重量平均分子量を有する点。
第５　判断
１　相違点１について
　引用発明１において、光反応性重合体を構成する繰り返し単位の式量が最小となるのは、ｐ＝０、Ｒ２、Ｒ３及びＲ４が水素であり、Ａ、Ｂ及びＲ９が単純結合であり、Ｒ１０、Ｒ１１、Ｒ１２及びＲ１３がいずれも非置換されたＣ１アルキルすなわち、−ＣＨ３の場合であって、Ｃ７Ｈ９−ＣＨ＝ＣＨ−Ｐｈ（ＣＨ３）４−Ｏ−ＣＨ２−Ｐｈ（式量Ｆｗ＝３５８）の場合である。
　上記繰り返し単位が最小の繰り返し数（ｎ＝５０）となる場合、光反応性重合体の数平均分子量Ｍｎは３５８×５０＋２＝１７，９０２であって、これが光反応性重合体の数平均分子量の最小値となる。高分子においては重量平均分子量が数平均分子量よりも大きくなることは当業者に自明な事項であるから、上記光反応性重合体の重量平均分子量の最小値は１７，９０２よりも大きい。
　そして、引用発明１において、式量が最小の場合であっても、繰り返し数ｎは５０ないし５０００であるから、結果として、多くの繰り返し数の場合において、具体的には、少なくともｎが２５５〜５００の範囲において、重量平均分子量は本願発明と重複一致するといえる。
　また、引用発明１において、置換基が炭素数の多い基となればなるほど繰り返し単位の式量が増え、ｎが５０ないし５０００の範囲で重合体の数平均分子量が増えるから、その場合、重量平均分子量は本願発明と重複一致する。
　そうすると、上記相違点１は、実質的な相違点ではない。
　仮に、相違するとしても、上記相違点１に係る発明特定事項とすることは、当業者が適宜なし得ることである。
２　相違点２について
　引用発明２の「２−（４−ベンジルオキシシンナミックエステル）−５−ノルボルネンの重合体」は、Ｍｗ＝４６ｋ、ＰＤＩ＝２．５５であるから、Ｍｎ＝Ｍｗ／ＰＤＩ≒１８，０３９であり、２−（４−ベンジルオキシシンナミックエステル）−５−ノルボルネンの式量Ｆｗは３６０であるから、重合体において平均の繰り返し数ｎは１８，０３９／３６０≒５０．１となる。
　そして、刊行物の上記摘示（３）には、重合体において繰り返し単位の繰り返し数ｎを「５０ないし５０００」の範囲とすることが記載されており、引用発明２においてその繰り返し数「５０．１」は上記範囲のほぼ下限にあるから、引用発明２においてその繰り返し数を、上記範囲の中でより多くすることは当業者が容易になし得ることである。具体的には、繰り返し数ｎを大きくした場合、ＰＤＩも変化するものの、仮に同じＰＤＩ＝２．５５で計算して、Ｍｗが９１，０００となるのは、ｎ≒９９．１と計算されるから、引用発明２のｎ＝５０．１からｎ≧９９．１、すなわちＭｗが９１，０００を越えるものとすることは当業者が容易になし得ることである。
３　そして、本願発明で上記相違点に係る発明特定事項としたことにより、予想外の格別顕著な効果を奏すると認めることができない。
　なお、請求人は、平成２６年１１月２５日付けの審判請求書において、「本願発明の実施例と図２および３を参考すると、Ｍｗが最小９１０００以上となる実施例３５、３７、３９、４３および４６の光反応性重合体についてのみ、優れた液晶配向性を評価および立証しているところ、追加実験結果を通じて立証された本願発明の優れた効果（優れた液晶配向性、特に１次および２次倍向性）が・・・Ｍｗによって影響を受け、特にＭｗ９１０００以上で達成可能であることは本願発明の最初明細書に含まれている実施例を通じても当業者に自明に理解可能と存じます。 ・・・
 　従いまして、前記（ｉ）乃至（ｉｉｉ）の内容に基づいて、前記拒絶理由対応時に提出した追加実験結果によって主張および立証されたＭｗ範囲による顕著な効果は、本願の最初に提出された明細書から当業者が理解可能な本願発明の顕著な効果であり、本願発明の進歩性判断に当然のことながら考慮すべきです。 」と主張する。
　しかしながら、本願明細書において、本願発明は優れた液晶配向性を示す重合体を提供するものであることの記載があり、Ｍｗ９１，０００の実施例４６の重合体より製作された配向膜の液晶配向性について検証はなされているものの、Ｍｗ９１，０００を境界として液晶配向性に顕著な差があることについては、本願明細書にはそもそも記載されておらず、また、複数の実施例の重合体より製作された配向膜の液晶配向性の効果は、重合体より製作された「配向膜」のものであって、本願発明に係る「重合体」についての効果ではないから、参酌しない。
　
４　よって、本願発明は、引用発明１と同一であり、仮に、そうでないとしても、引用発明１に基づいて当業者が容易に成し得たものである。
　また、本願発明は、引用発明２に基づいて当業者が容易に成し得たものである。
第６　むすび
　以上のとおり、本願発明は、引用発明１であるから、特許法第２９条第１項第３号に掲げる発明に該当し、仮に、そうでないとしても、引用発明１に基づいて、当業者が容易に発明をすることができたものであるから、特許法第２９条第２項の規定により特許を受けることができない。
　また、本願発明は引用発明２に基づいて、当業者が容易に発明をすることができたものであるから、特許法第２９条第２項の規定により特許を受けることができない。
　したがって、他の請求項に係る発明を検討するまでもなく、本願は、拒絶されるべきものである。
　よって、結論のとおり審決する。